(57)【要約】【課題】優れた引張り強さと伸び特性とを両立した球状黒鉛鋳鉄を提供する。【解決手段】球状黒鉛鋳鉄は、Ｃ：３．０〜４．０質量％、Ｓｉ：４．０〜４．５質量％、Ｍｎ：０．２０〜０．４０質量％、Ｃｕ：０．２０〜０．４０質量％、Ｎｉ：１．６５〜１．９０質量％、Ｍｇ：０．０２〜０．０６質量％を含有し、残部がＦｅおよび不可避的不純物からなる組成を有し、特にＭｎとＣｕの合計の含有量が、０．５０〜０．６５質量％である。【選択図】図２
2020002402.tif 000002
【特許請求の範囲】
【請求項１】
Ｃ：３．０〜４．０質量％、Ｓｉ：４．０〜４．５質量％、Ｍｎ：０．２０〜０．４０質量％、Ｃｕ：０．２０〜０．４０質量％、Ｎｉ：１．６５〜１．９０質量％、Ｍｇ：０．０２〜０．０６質量％を含有し、残部がＦｅおよび不可避的不純物からなる組成を有し、
ＭｎとＣｕの合計の含有量が、０．５０〜０．６５質量％であることを特徴とする球状黒鉛鋳鉄。
【請求項２】
引張り強さが７００ＭＰａ以上であり、伸びが１０％以上であることを特徴とする請求項１記載の球状黒鉛鋳鉄。
【請求項３】
０．２％耐力が４２０ＭＰａ以上であり、耐力比（０．２％耐力／引張り強さ）が０．７５〜０．８０であることを特徴とする請求項２記載の球状黒鉛鋳鉄。
【請求項４】
基地組織がパーライト組織とフェライト組織から構成され、該基地組織において、パーライト組織の面積率が２〜１５％であり、フェライト組織の面積率が８５〜９８％であることを特徴とする請求項１から請求項３までのいずれか１項記載の球状黒鉛鋳鉄。
【発明の詳細な説明】
【技術分野】
【０００１】
本発明は、球状黒鉛鋳鉄に関し、特に、引張り強さ、耐力、伸びなどの機械的特性に優れた球状黒鉛鋳鉄に関する。
【背景技術】
【０００２】
従来、自動車部品などの分野において球状黒鉛鋳鉄が使用されており、部品毎に種々の特性が要求されている。球状黒鉛鋳鉄は、鋳鉄基地内に球状黒鉛粒子を含むので、普通鋳鉄に比べ高い強度が期待できる。球状黒鉛鋳鉄の機械的特性として、一般に、引張り強さ、耐力、伸びなどが評価されている。
【０００３】
例えば、特許文献１には、引張り強さが７００Ｎ／ｍｍ２以上で、伸びが２％以上の高強度の球状黒鉛鋳鉄が記載されている。特許文献１に記載された技術では、合金元素として、ＭｎおよびＣｕとともに希土類元素を含有させて、パーライト組織を緻密にすることで鋳鉄の強度を向上させている。
【先行技術文献】
【特許文献】
【０００４】
【特許文献１】特開２０００−２６９３２号公報
【発明の概要】
【発明が解決しようとする課題】
【０００５】
近年では、自動車の懸架装置部品や機械部品として、かしめ加工や塑性加工を施す必要性が高まってきており、優れた強度と伸び特性とを兼備した球状黒鉛鋳鉄が要求されている。しかしながら、球状黒鉛鋳鉄では一般に、強度を重視すると伸び特性が低くなり、また、伸び特性を重視すると強度が低くなる傾向がある。そのため、これらの特性を高いレベルで両立することは容易ではない。引張り強さと伸び特性の両立を図るため、例えば、伸び特性が良好な高靭性の球状黒鉛鋳鉄を用い、その鋳鉄の肉厚を厚くすることで強度不足を補うことなどが行われるが、肉厚化に伴う重量増大やコスト増大が懸念される。
【０００６】
本発明はこのような事情に鑑みてなされたものであり、優れた引張り強さと伸び特性とを両立した球状黒鉛鋳鉄を提供することを目的とする。
【課題を解決するための手段】
【０００７】
本発明の球状黒鉛鋳鉄は、Ｃ：３．０〜４．０質量％、Ｓｉ：４．０〜４．５質量％、Ｍｎ：０．２０〜０．４０質量％、Ｃｕ：０．２０〜０．４０質量％、Ｎｉ：１．６５〜１．９０質量％、Ｍｇ：０．０２〜０．０６質量％を含有し、残部がＦｅおよび不可避的不純物からなる組成を有し、ＭｎとＣｕの合計の含有量が、０．５０〜０．６５質量％であることを特徴とする。
【０００８】
引張り強さが７００ＭＰａ以上であり、伸びが１０％以上であることを特徴とする。また、０．２％耐力が４２０ＭＰａ以上であり、耐力比（０．２％耐力／引張り強さ）が０．７５〜０．８０であることを特徴とする。
【０００９】
基地組織がパーライト組織とフェライト組織から構成され、該基地組織において、パーライト組織の面積率が２〜１５％であり、フェライト組織の面積率が８５〜９８％であることを特徴とする。ここで、「パーライト組織の面積率」および「フェライト組織の面積率」は、所定の大きさの視野において黒鉛を除いた基地組織（パーライト組織およびフェライト組織）の面積を１００％とした場合の各組織の面積の割合（％）を示す。
【発明の効果】
【００１０】
本発明の球状黒鉛鋳鉄は、所定の組成を有するので、優れた引張り強さと伸び特性とを両立できる。具体的には、引張り強さが７００ＭＰａ以上（ＦＣＤ７００と同等）であり、かつ、伸びが１０％以上（ＦＣＤ４５０と同等）であるので、特に、高い引張り強さと伸び特性が要求される自動車の懸架装置部品や機械部品に適している。
【図面の簡単な説明】
【００１１】
【図１】実施例におけるＹ形供試材Ｂ号を示す図である。
【図２】実施例１の材料組織の顕微鏡写真である。
【図３】実施例２の材料組織の顕微鏡写真である。
【発明を実施するための形態】
【００１２】
球状黒鉛鋳鉄として、一般に、ＪＩＳ規格のＦＣＤ３５０、ＦＣＤ４００、ＦＣＤ４５０などの高靭性のものや、ＦＣＤ６００、ＦＣＤ７００、ＦＣＤ８００などの高強度のものが知られている。例えば、高強度タイプのＦＣＤ７００は、引張強さが７００ＭＰａ以上、伸びが２％以上である。また、高靭性タイプのＦＣＤ４５０は、引張強さが４５０ＭＰａ以上、伸びが１０％以上である。一般に、強度および伸びの一方を増大させると他方が低減する傾向にあるため、高強度かつ高靭性のものを取得することは容易でない。本発明者らは、ＦＣＤ７００と同等の引張強さを備えつつも、ＦＣＤ４５０と同等の伸び特性を有する球状黒鉛鋳鉄を取得するべく鋭意検討を行なった。その結果、合金元素として、Ｃ、Ｓｉ、Ｍｎ、Ｃｕ、Ｎｉ、Ｍｇをそれぞれ所定量含有させることで、基地組織の大部分がフェライト組織となり、高強度かつ高靭性の球状黒鉛鋳鉄が得られることを見出した。本発明は、このような知見に基づくものである。
【００１３】
本発明の球状黒鉛鋳鉄の成分組成は、Ｃ：３．０〜４．０質量％、Ｓｉ：４．０〜４．５質量％、Ｍｎ：０．２０〜０．４０質量％、Ｃｕ：０．２０〜０．４０質量％、Ｎｉ：１．６５〜１．９０質量％、Ｍｇ：０．０２〜０．０６質量％を含有し、残部がＦｅおよび不可避的不純物であり、ＭｎとＣｕの合計の含有量が、０．５０〜０．６５質量％である。上記成分組成の詳細を以下に説明する。
【００１４】
Ｃ：３．０〜４．０質量％
Ｃ（炭素）は、球状黒鉛の晶出量や溶湯の流動性などに影響する重要な元素である。Ｃ含有量が３．０質量％未満では、流動性の不足により引け巣が発生しやすく、また黒鉛量が不足し、所望の機械的特性を確保する球状黒鉛鋳鉄とすることが困難となる。一方、Ｃ含有量が４．０質量％を超えると、黒鉛量が過多となり、強度が低下するおそれがある。Ｃ含有量は、好ましくは３．０〜３．４質量％である。
【００１５】
Ｓｉ：４．０〜４．５質量％
Ｓｉ（珪素）は、黒鉛の生成を促進するとともに、フェライト組織の析出を促進し、高延性の確保に寄与する元素である。Ｓｉ含有量が４．０質量％未満では、これらの作用が不十分である。一方、Ｓｉ含有量が４．５質量％を超えると、シリコフェライトを生成して、靭性を低下させるおそれがある。Ｓｉ含有量は、好ましくは４．１〜４．４質量％である。
【００１６】
Ｍｎ：０．２〜０．４質量％
Ｍｎ（マンガン）は、パーライト組織を緻密化するととともに、基地の高強度化に寄与する元素である。Ｍｎ含有量が０．２質量％未満では強度が低下し、所望の高強度を確保できなくなる。一方、Ｍｎ含有量が０．４質量％を超えると、凝固セルの粒界にＭｎが偏析して材質を脆化させる。Ｍｎ含有量は、好ましくは０．２５〜０．３５質量％である。
【００１７】
Ｃｕ：０．２〜０．４質量％
Ｃｕ（銅）は、パーライト組織を緻密化するととともに、基地の高強度化に寄与する元素である。Ｃｕ含有量が０．２質量％未満では強度が低下し、所望の高強度を確保できなくなる。一方、Ｃｕ含有量が０．４質量％を超えると、伸びの低下を招くおそれがある。Ｃｕ含有量は、好ましくは０．２５〜０．３５質量％である。
【００１８】
パーライト安定化元素であるＭｎとＣｕの合計の含有量は、０．５０〜０．６５質量％であり、０．５５〜０．６５質量％が好ましい。ＭｎとＣｕの含有量が０.５０質量％未満になると引張り強さが十分に向上せず、０.６５質量％を超えると、伸びが低下して所望の機械的性質が得られないことがある。また、Ｓｉの含有量と、ＭｎとＣｕの合計の含有量との比（Ｓｉ／（Ｍｎ＋Ｃｕ））を６．５〜８．０とすることで、強度と伸びをバランス良く向上させ、かつＭｎとＣｕの添加量を最小限に抑えることができる。
【００１９】
Ｎｉ：１．６５〜１．９０質量％
Ｎｉ（ニッケル）は、基地中に固溶して炭素の拡散を抑制し、基地のパーライト変態を促進し、強度を増加させる効果を有する元素である。一方、１．９０質量％を超える含有はオーステナイトを安定化させ、基地組織を一部、ベイナイト化、あるいはマルテンサイト化させて、強度のばらつきを大きくする悪影響を及ぼす。Ｎｉ含有量は、好ましくは１．７０〜１．８５質量％である。
【００２０】
Ｍｇ：０．０２〜０．０６質量％
Ｍｇ（マグネシウム）は、黒鉛の球状化に必要な元素であり、球状黒鉛鋳鉄では必須元素である。Ｍｇ含有量が０．０２質量％未満では十分な効果が得られないおそれがある。一方、Ｍｇ含有量が０．０６質量％を超えると、Ｍｇの酸化物が多量のドロスを発生させ、表面欠陥を増加させるおそれがある。Ｍｇ含有量は、好ましくは０．０３〜０．０５質量％である。
【００２１】
上記各合金元素のほかには、Ｐ、Ｓ、Ｃｒなどの不可避的不純物が含有される。例えば、Ｐは０．０８質量％以下、Ｓは０．０２質量％以下、Ｃｒは０．０６質量％以下とすることが好ましい。また、一般に、黒鉛球状化剤として使用されるＦｅ−Ｓｉ−Ｍｇ合金や、接種剤として使用されるＦｅ−Ｓｉ合金、Ｃａ−Ｓｉ合金中に含有される、Ａｌ、Ｃａ、Ｂａ、Ｂｉ、ＲＥＭなども不可避的不純物として許容される。
【００２２】
本発明の球状黒鉛鋳鉄は、上記の組成を有するため、高強度かつ高靭性の機械的特性を示す。具体的な数値としては、引張強さが７００ＭＰａ以上、０．２％耐力が４２０ＭＰａ以上、伸びが１０％以上である。より好ましくは、引張強さが７１０ＭＰａ以上、０．２％耐力が４５０ＭＰａ以上、伸びが１２％以上である。引張強さ、０．２％耐力、伸びは、ＪＩＳ Ｚ ２２４１に準拠した方法で測定される。また、従来の球状黒鉛鋳鉄では、耐力比（０．２％耐力／引張強さ）が０．６〜０．６５程度であるところ、本発明の球状黒鉛鋳鉄では０．７５〜０．８と優れた耐力比を有する。本発明の球状黒鉛鋳鉄は、従来の高強度の球状黒鉛鋳鉄（例えば、ＦＣＤ７００など）に比べて伸びが極めて高く、肉薄化による軽量化に大いに貢献できる。
【００２３】
このため、本発明の球状黒鉛鋳鉄は、高強度かつ高靭性が求められる、ステアリングナックル、ロアアーム、アッパーアーム、サスペンションなどの足回り部品や、シリンダーヘッド、クランクシャフト、ピストンなどのエンジン部品への適用が可能となる。
【００２４】
本発明の球状黒鉛鋳鉄の組織の性状について説明する。本発明の球状黒鉛鋳鉄は、パーライト組織の面積率が１〜３０％であり、フェライト組織の面積率が７０〜９９％である。また、パーライト組織の面積率が２〜２０％、フェライト組織の面積率が８０〜９８％であることが好ましく、パーライト組織の面積率が２〜１５％、フェライト組織の面積率が８５〜９８％であることがより好ましい。例えば、各組織の面積率は、画像解析ソフトを用いて、５視野の平均から求められる。本発明の球状黒鉛鋳鉄は、フェライト組織が高割合であるため、従来のパーライト組織が高割合の球状黒鉛鋳鉄に比べて肉厚による硬度差が少ないため、切削性にも優れる。
【００２５】
本発明の球状黒鉛鋳鉄の黒鉛粒数は３００個／ｍｍ２以上、かつ、黒鉛球状化率が９０％以上であることが好ましい。また、黒鉛の平均粒径が２０μｍ以下であることが好ましい。
【００２６】
本発明の球状黒鉛鋳鉄の製造方法について、以下に説明する。本発明の球状黒鉛鋳鉄の成分組成の各含有量を超えない範囲で、溶解炉（高周波炉、低周波炉）内で原料溶湯の成分を調整する。次に、溶解炉から取鍋へ注湯する際に、周知のサンドイッチ法を用いて、原料溶湯に黒鉛球状化剤（Ｆｅ−Ｓｉ−Ｍｇ粉末）を接種・添加する。サンドイッチ法は、取鍋の底部に所定量の黒鉛球状化剤を配置し、その上を鉄屑などのカバー材で覆った状態で、溶解炉から原料溶湯を注ぐことで、取鍋内で原料溶湯と黒鉛球状化剤を反応させ鋳鉄溶湯内に球状黒鉛粒子を生成させる方法である。なお、必要に応じて、接種材を取鍋内添加または注湯流接種する。
【００２７】
なお、成分調整された原料溶湯の各元素の含有量と、取鍋内に配置される黒鉛球状化剤などの各添加元素の添加量とを合わせた総量が、本発明の球状黒鉛鋳鉄の成分組成となる。
【００２８】
取鍋内で鋳鉄溶湯に球状黒鉛粒子が生成された後、鋳鉄溶湯の表面に生成されたシリカなどの不要物（ノロ）を除去し、取鍋から鋳鉄溶湯を出湯する。このとき、所望の形状に形成された砂型、金型等の常用の鋳型に出湯する。その後、鋳型内で鋳鉄溶湯を冷却する。これにより、鋳鉄溶湯が冷却された鉄基地内に球状黒鉛粒子を形成した球状黒鉛鋳鉄を得ることができる。
【実施例】
【００２９】
本発明を実施例により具体的に説明するが、これらの例によって何ら限定されるものではない。
【００３０】
＜実施例１〜２、比較例１〜６＞
原料として、従来材である球状黒鉛鋳鉄（ＤＩＮ規格：ＦＣＤ６００−１０）を準備し、これを１００ｋｇ高周波溶解炉内で加熱して溶融して、原料溶湯を得た。ここで、表１の各含有量となるように、必要に応じて、Ｎｉ粉末、Ｍｎ粉末、およびＣｕ粉末を溶解炉内に添加した。続いて、溶解炉から原料溶湯を取鍋に注入し、原料溶湯に所定量の黒鉛球状化剤（Ｆｅ−Ｓｉ−Ｍｇ粉末）を接触させて、鋳鉄溶湯内に球状黒鉛粒子を生成した。球状黒鉛粒子が生成された鋳鉄溶湯を、図１に示すＹブロック（ＪＩＳ Ｇ ５５０２のＹ形供試材Ｂ号）の鋳型に注湯し、その後、鋳型内で２時間自然放冷（鋳放し）して、球状黒鉛鋳鉄を得た。なお、図１のＹ形供試材Ｂ号の寸法は、全高さａ：１５０ｍｍ、奥行きｂ：２１０ｍｍ、上方柱部の高さｃ：１０５ｍｍ、下方柱部の高さｄ：４５ｍｍ、上幅ｅ：５５ｍｍ、下幅ｆ：２５ｍｍである。各球状黒鉛鋳鉄の成分組成を表１に示す。
【００３１】
【表１】
2020002402.tif 000003
【００３２】
得られた各球状黒鉛鋳鉄から試験片を採取し、それぞれについて機械的特性および組織特性を測定した。結果を表２に示す。また、実施例１および実施例２の試験片を光学顕微鏡でそれぞれ観察した組織写真を図２および図３に示す。
【００３３】
＜引張強さ＞
ＪＩＳ Ｚ ２２０１の４号試験片を図１の供試材の斜線を施した部分から採取して、ＪＩＳ Ｚ ２２４１の方法に準拠して引張強さを測定した。引張強さは、７００ＭＰａ以上を合格とした。
【００３４】
＜耐力＞
ＪＩＳ Ｚ ２２０１の４号試験片を図１の供試材の斜線を施した部分から採取して、ＪＩＳ Ｚ ２２４１の方法に準拠して０．２％耐力を測定した。０．２％耐力は、４２０ＭＰａ以上を合格とした。
【００３５】
＜伸び＞
ＪＩＳ Ｚ ２２０１の４号試験片を図１の供試材の斜線を施した部分から採取して、ＪＩＳ Ｚ ２２４１の方法に準拠して伸びを測定した。伸びは、１０％以上を合格とした。
【００３６】
＜ブリネル硬さ＞
ブリネル硬さは、ＪＩＳ Ｚ ２２４３に準拠した方法により測定した。ブリネル硬さは、１８０〜３００の範囲を合格とした。
【００３７】
＜パーライト面積率の測定＞
パーライト組織の面積率（％）は、画像解析ソフトを用い、５視野の平均により測定した。
【００３８】
＜黒鉛粒数の測定＞
黒鉛粒数は、観察画像を取り込み、画像解析システムにより２値化を行ない、黒鉛の個数を測定した。測定結果は５か所の観察箇所についての平均値とした。
【００３９】
＜黒鉛球状化率の測定＞
黒鉛球状化率は、ＪＩＳ Ｇ ５５０２に準拠した方法により測定した。
【００４０】
【表２】
2020002402.tif 000004
【００４１】
表１、表２では、従来材（引張強さ：６００ＭＰａ、伸び１０％）をベースとし、これの強度を向上させるために、Ｍｎ、Ｃｕ、Ｎｉを適宜添加して検討を行った。従来材にＭｎ、Ｃｕを添加した場合には、パーライト面積率が増加することで引張強さが向上したものの、伸び特性が低下した（比較例１、２）。また、従来材にＮｉを添加した場合も引張強さが向上するものの、伸び特性が低下した（比較例３）。
【００４２】
また、ＭｎとＣｕの含有量を０.５５〜０.６５質量％と抑えつつ、Ｎｉの含有量を１．５〜２．０質量％の範囲内で検討した。その結果、実施例１、２において引張強さが７００ＭＰａ以上、伸びが１０％以上となり、強度と靭性がいずれも向上した。また、実施例１、２の耐力比は０．７５以上であった。一方、比較例４（Ｎｉ：１．６４質量％）では引張強さが７００ＭＰａ未満となり、比較例５（Ｎｉ：１．９３質量％）では伸びが１０％未満となった。
【００４３】
本発明の球状黒鉛鋳鉄では、ＭｎとＣｕの含有量を抑えることで基地組織におけるフェライト組織の割合を高くして優れた伸び特性を確保しつつも、所定量のＮｉを含むことで、強度を向上させることができる。このように、特に、Ｓｉ、Ｍｎ、Ｃｕ、Ｎｉの含有量を規定することで、引張強度を高め、かつ伸びを向上させることが可能となる。
【産業上の利用可能性】
【００４４】
本発明の球状黒鉛鋳鉄は、優れた引張り強さと伸び特性とを両立しているので、幅広い機械部品に使用でき、特に、自動車の懸架装置部品などに好適に利用できる。
【図１】
2020002402.tif 000005
【図２】
2020002402.tif 000006
【図３】
2020002402.tif 000007